(57)【特許請求の範囲】
【請求項１】
基板上に、少なくとも光反射層と、光透過層とが積層され、前記光透過層側からレーザー光を入射して情報の再生を行う光ディスクの光透過層に使用する紫外線硬化型組成物であって、
ウレタン（メタ）アクリレートと、（メタ）アクリレートモノマーとを含有し、
前記ウレタン（メタ）アクリレートが、ウレタン（メタ）アクリレートとフェノキシエチルアクリレートとを、ウレタン（メタ）アクリレート／フェノキシエチルアクリレート＝６０／４０の質量比で混合した組成物を用いて、紫外線硬化後の膜厚が１００±１０μｍである硬化膜を形成した際に、当該硬化膜に、２５℃条件下、四角錐のダイヤモンドビッカース圧子を用いて、１５秒間かけて荷重１０００ｍＮとなるよう荷重を与え、荷重が１０００ｍＮに達したところで７秒間保持して押し込み深さを測定した際に、（荷重×押し込み深さ）で表される仕事量が、１．３５×１０−６Ｊ以下となるウレタン（メタ）アクリレートであり、
前記紫外線硬化型組成物に含まれる（メタ）アクリレートモノマーのうち、ガラス転移温度が１５０℃を超える一分子中に二個の（メタ）アクリロイル基を有する（メタ）アクリレートモノマーの含有量が、紫外線硬化型組成物に含まれる紫外線硬化性化合物中の１５質量％以下であり、
前記紫外線硬化型組成物の（メタ）アクリロイル基濃度が４ｍｍｏｌ／ｇ以下であることを特徴とする光ディスク用紫外線硬化型組成物。
【請求項２】
前記ウレタン（メタ）アクリレートの含有量が、紫外線硬化型組成物に含まれる紫外線硬化性化合物中の４０〜８５質量％である請求項１に記載の光ディスク用紫外線硬化型組成物。
【請求項３】
前記ウレタン（メタ）アクリレートが、分子内に２個以上のイソシアネート基を有する化合物と、ヒドロキシル基と（メタ）アクリロイル基とを有する化合物と、分子内に２個以上のヒドロキシル基を有する化合物とから得られる重量平均分子量が１０００〜１００００のウレタン（メタ）アクリレートであり、前記分子内に２個以上のヒドロキシル基を有する化合物がポリエーテルポリオールである請求項１又は２のいずれかに記載の光ディスク用紫外線硬化型組成物。
【請求項４】
前記ウレタン（メタ）アクリレートが、式（１）
0005240502.tif 000008
（式（１）中、Ｘはポリイソシアネート化合物のイソシアナート基を除く残基であり、Ｒ１は炭素原子数２〜１２のアルキレン基であり、Ｒ２は炭素原子数２〜１６のアルキレン基であり、Ｒ３は水素原子またはメチル基であり、ｍは２〜３の整数、ｎは０〜１０の整数である。）
で表されるウレタン（メタ）アクリレートである請求項１又は２のいずれかに記載の光ディスク用紫外線硬化型組成物。
【請求項５】
前記（メタ）アクリレートモノマーとして、ヒドロキシブチルアクリレート、フェノキシエチルアクリレート、ネオペンチルグリコールアクリレート、ポリエチレングリコールジアクリレート、ポリプロピレングリコールジアクリレート、１，６−へキサンジアクリレートから選ばれる少なくとも一種を含有する請求項１〜４のいずれかに記載の光ディスク用紫外線硬化型組成物。
【請求項６】
前記（メタ）アクリレートモノマーの含有量が、紫外線硬化型組成物に含まれる紫外線硬化性化合物中の１５〜５５質量％である請求項１〜５のいずれかに記載の光ディスク用紫外線硬化型組成物。
【請求項７】
２５℃におけるＢ型粘度が１０００〜３０００ｍＰａ・Ｓである請求項１〜６のいずれかに記載の光ディスク用紫外線硬化型組成物。
【請求項８】
紫外線照射後の硬化膜の２５℃における弾性率が１〜１０００ＭＰａである請求項１〜７のいずれかに記載の紫外線硬化型組成物。
【請求項９】
基板上に、少なくとも光反射層と、紫外線硬化型組成物の硬化物からなる光透過層とが積層され、前記光透過層側からブルーレーザーを入射して情報の再生を行う光ディスクであって、前記紫外線硬化型組成物が、請求項１〜８のいずれかに記載の光ディスク用紫外線硬化型組成物であることを特徴とする光ディスク。
【請求項１０】
前記光透過層の厚さが７０〜１１０μｍの範囲にある請求項９に記載の光ディスク。
【発明の詳細な説明】
【技術分野】
【０００１】
本発明は、少なくとも光反射層と光透過層とが形成され、前記光透過層を通してレーザー光を入射して情報の再生を行う光ディスクの光透過層に使用する紫外線硬化型組成物、および当該光ディスク用紫外線硬化型組成物を光透過層として使用した光ディスクに関する。
【背景技術】
【０００２】
高密度記録可能な光ディスクとして主流となっているＤＶＤ（Ｄｉｇｉｔａｌ  Ｖｅｒｓａｔｉｌｅ  Ｄｉｓｃ）は厚さ０．６ｍｍの２枚の基板を接着剤で貼り合わせた構造を有している。ＤＶＤにおいては高密度化を達成するため、ＣＤ（Ｃｏｍｐａｃｔ  Ｄｉｓｃ）に比べ短波長の６５０ｎｍのレーザーを用い、光学系も高開口数化している。
【０００３】
しかし、ＨＤＴＶ（ｈｉｇｈ  ｄｅｆｉｎｉｔｉｏｎ  ｔｅｌｅｖｉｓｉｏｎ）に対応した高画質の映像等を記録または再生する為には更なる高密度化が必要となる。ＤＶＤの次世代に位置する更なる高密度記録の方法及びその光ディスクの検討が行われており、ＤＶＤよりも更に短波長のブルーレーザー及び高開口数の光学系を用いる新しい光ディスク構造による高密度記録方式が提案されている。
【０００４】
この新しい光ディスクはポリカーボネート等のプラスチックで形成される透明又は不透明の基板上に記録層を形成し、次いで記録層上に約１００μｍの光透過層を積層してなり、該光透過層を通して記録光又は再生光が、あるいはその両方が入射する構造の光ディスクである。この光ディスクの光透過層には、生産性の観点から、紫外線硬化型組成物を使用することがもっぱら研究されている。
【０００５】
ブルーレーザーを使用した光ディスクは長期に安定した記録再生特性を保持する必要がある。このため、光透過層には形状安定性に優れるものが望まれ、また最外層として使用する場合には優れた耐磨耗性を有することが求められる。ブルーレーザーにより記録又は再生を行う光ディスクの光透過層に使用する紫外線硬化型組成物としては、例えば、エポキシアクリレートとウレタンアクリレートとを併用し、重合開始剤として１−ヒドロキシシクロヘキシルフェニルケトンを使用した紫外線硬化型組成物が開示されている（特許文献１参照）。当該紫外線硬化型組成物は、耐久性と高光透過率とを有する硬化膜を与えるものであるが、高温高湿環境下における反り変化の更なる低減が望まれていた。
【０００６】
初期および耐久時の寸法安定性に優れる硬化物層を形成し得る光硬化型組成物として、ウレタン（メタ）アクリレートを含有し、硬化膜の弾性率が１００〜６００ＭＰａの組成物が開示されている（特許文献２参照）。また、光透過層の反りの発生を防止した光ディスクに使用される紫外線硬化型組成物として、弾性率と膜厚の積が７×１０４ＭＰａ・μｍとなる光透過層を形成する紫外線硬化型組成物が開示されている（特許文献３参照）。しかし、これら組成物の硬化物は耐摩耗性が十分でなく、光ディスクの最外層の光透過層として適用すると傷つきが生じる場合があった。
【０００７】
【特許文献１】特開２００２−１０９７８５号公報
【特許文献２】特開２００７−８０４４８号公報
【特許文献３】特開２００７−１０２９８０号公報
【発明の開示】
【発明が解決しようとする課題】
【０００８】
本発明が解決しようとする課題は、高温高湿環境下における反り変化が少なく、耐摩耗性に優れた硬化膜を与える紫外線硬化型組成物、及び高温高湿環境下においても光透過層の反りが少なく耐摩耗性に優れた光ディスクを提供することにある。
【課題を解決するための手段】
【０００９】
本発明の紫外線硬化型組成物は、硬化物のクリープ挙動において仕事量が小さいウレタン（メタ）アクリレートを含有し、ガラス転移温度の高いモノマーの含有量が少なく、かつ、（メタ）アクリロイル基濃度が４ｍｍｏｌ／ｇ以下の紫外線硬化型組成物である。当該構成の紫外線硬化型組成物によれば、官能基濃度が低いため光ディスクの反りの原因となる紫外線照射時の硬化収縮を低減し、反りの少ない硬化膜を実現できる。さらに、硬化物のクリープ挙動において仕事量が小さいウレタン（メタ）アクリレートを使用し、ガラス転移温度の高いモノマーの含有量を抑制することで、柔軟で優れた耐磨耗性の硬化膜を実現できる。
【００１０】
すなわち本発明は、基板上に、少なくとも光反射層と、光透過層とが積層され、前記光透過層側からレーザー光を入射して情報の再生を行う光ディスクの光透過層に使用する紫外線硬化型組成物であって、
ウレタン（メタ）アクリレートと、（メタ）アクリレートモノマーとを含有し、
前記ウレタン（メタ）アクリレートが、ウレタン（メタ）アクリレートとフェノキシエチルアクリレートとを、ウレタン（メタ）アクリレート／フェノキシエチルアクリレート＝６０／４０の質量比で混合した組成物を用いて、紫外線硬化後の膜厚が１００±１０μｍである硬化膜を形成した際に、当該硬化膜に、２５℃条件下、四角錐のダイヤモンドビッカース圧子を用いて、１５秒間かけて荷重１０００ｍＮとなるよう荷重を与え、荷重が１０００ｍＮに達したところで７秒間保持して押し込み深さを測定した際に、（荷重×押し込み深さ）で表される仕事量が、１．３５×１０−６Ｊ以下となるウレタン（メタ）アクリレートであり、
前記紫外線硬化型組成物に含まれる（メタ）アクリレートモノマーのうち、ガラス転移温度が１５０℃を超える一分子中に二個の（メタ）アクリロイル基を有する（メタ）アクリレートモノマーの含有量が、紫外線硬化型組成物に含まれる紫外線硬化性化合物中の１５質量％以下であり、
前記紫外線硬化型組成物の（メタ）アクリロイル基濃度が４ｍｍｏｌ／ｇ以下であることを特徴とする光ディスク用紫外線硬化型組成物を提供するものである。
【発明の効果】
【００１１】
本発明の光ディスク用紫外線硬化型組成物は、高温高湿環境下においても反り変化が少ない硬化膜を形成することができるため、高温高湿環境下においても、特性劣化の少ない光ディスクを実現できる。また、当該組成物の硬化膜は耐摩耗性に優れることから、光透過層を最外層として適用できるため、その表層にハードコート層を設けなくとも傷つきの少ない光ディスクを実現できる。このような組成物の硬化膜を光透過層とする光ディスクは、高温高湿環境下においても特性の低下が生じにくく、傷つきが少ないため、信号特性の劣化が少なく、短波長のブルーレーザーによっても好適に情報の記録・再生が可能である。
【発明を実施するための最良の形態】
【００１２】
［ウレタン（メタ）アクリレート］
本発明に使用するウレタン（メタ）アクリレートは、当該ウレタン（メタ）アクリレートとフェノキシエチルアクリレートとを、ウレタン（メタ）アクリレート／フェノキシエチルアクリレート＝６０／４０の質量比で混合した組成物を調整し、当該組成物により、紫外線硬化後の膜厚が１００±１０μｍの硬化膜を形成した際に、当該硬化膜のクリープ挙動において、その仕事量が、１．３５×１０−６Ｊ以下となるウレタン（メタ）アクリレートである。本発明においては、当該ウレタン（メタ）アクリレートを使用することで、反りの少ない柔軟な硬化膜であっても優れた耐磨耗性を実現できる。また、ウレタン（メタ）アクリレートの有するウレタン結合により、凝集性が向上し、凝集破壊が生じにくくなるため、得られる硬化物は好適な密着性を有すると共に、酸素移動を抑制できることから、表面硬度の向上にも貢献する。
【００１３】
上記クリープ挙動における仕事量は、作成した硬化膜に、２５℃条件下、四角錐のダイヤモンドビッカース圧子（面角１３６°）を有する微小硬度計（フィッシャースコープＨ１００：ヘルムートフィッシャー社製）を用いて硬化塗膜に最大荷重１０００ｍＮの加重を１５秒間かけて徐々に与え、加重が１０００ｍＮに達したところで７秒間保持する。加重により生じた硬化塗膜の歪み量（押し込み深さ）からクリープ挙動における仕事量を、［荷重（１０００ｍＮ）×押し込み深さ］で表される式により算出する。
【００１４】
クリープ仕事量を小さくする紫外線硬化型樹脂組成物としては、一般に、極端な高硬度塗膜と極端な軟質塗膜が適するが、高硬度塗膜を設計した場合、硬化塗膜の架橋密度を高く設計する必要があり、架橋密度を過度に高く設計した結果、高温高湿環境下に於いて光ディスクに反りが生じるという悪影響を引き起こすため好ましくない。一方軟質塗膜を設計した場合、これも高温高湿環境下に保存した際、光ディスクの信号エラーが増加する要因となり好ましくない。これに対し、ウレタン（メタ）アクリレートは高温高湿環境下に於いて光ディスクに反りが生じるという悪影響を引き起こさない程度に架橋密度を低く設計しても、分子骨格中に靱性および弾性に優れたウレタン結合を有するため、クリープ仕事量を少なくすることが可能である。こういったクリープ仕事量を小さくするウレタン（メタ）アクリレートとしては、（メタ）アクリロイル基濃度が３ｍｍｏｌ／ｇ以下であるウレタン（メタ）アクリレートであり、分子中に含まれる（メタ）アクリレート基の数が２〜３であることが好ましい。架橋密度が過度に高くないことで硬化時における分子の運動性を過度に制限しないため、ウレタン結合同士の水素結合を効果的に誘発でき、かかるウレタン結合同士による擬似架橋を引き起こすことが可能となる。すなわち、上述した構造のウレタン（メタ）アクリレートを使用することで、硬化塗膜の架橋密度を過度に高くせずともクリープ仕事量を低くすることが可能となる。
【００１５】
本発明に使用するウレタン（メタ）アクリレートとしては、分子内に２個以上のイソシアネート基を有する化合物と、ヒドロキシル基と（メタ）アクリロイル基とを有する化合物と、分子内に２個以上のヒドロキシル基を有する化合物とから得られるウレタン（メタ）アクリレートを好ましく使用できる。
【００１６】
分子内に２個以上のイソシアネート基を有する化合物としては、例えば、テトラメチレンジイソシアネート、ヘキサメチレンジイソシアネート、トリメチルヘキサメチレンジイソシアネート、ビス（イソシアナトメチル）シクロヘキサン、シクロヘキサンジイソシアネート、ビス（イソシアナトシクロヘキシル）メタン、イソホロンジイソシアネート、トリレンジイソシアネート、キシリレンジイソシアネート、ジフェニルメタンジイソシアネート、ｍ−フェニレンジイソシアネート、ノルボルネンジイソシアネートなどのジイソシアネ−ト化合物が挙げられる。いずれの化合物も特に限定無く使用できるが、なかでも、トリレンジイソシアネート、ヘキサメチレンジイソシアネート、さらにイソホロンジイソシアネートを用いた紫外線硬化型組成物は、光ディスクの光反射膜に及ぼす色相の悪化が無く、かつ光線透過性も低下することがないため特に好ましい。
【００１７】
また、分子内に２個以上のイソシアネート基を有する化合物としては、ジイソシアネ−ト化合物から得られるアダクト型ポリイソシアネート化合物、イソシアヌレート型ポリイソシアネート化合物、ウレットジオン型ポリイソシアネート化合物、ビュレット型ポリイソシアネート化合物等のポリイソシアネート化合物も好ましく使用できる。これらポリイソシアネート化合物を使用すると低弾性率で反り変化が少なく、好適な耐磨耗性を有する硬化膜を得やすい。
【００１８】
ヒドロキシル基と（メタ）アクリロイル基とを有する化合物としては、例えば、ヒドロキシエチル（メタ）アクリレート、ヒドロキシプロピル（メタ）アクリレート、ヒドロキシブチル（メタ）アクリレート等、あるいは２個以上のヒドロキシキル基を有する化合物と（メタ）アクリル酸とを反応させて得られる化合物でも良く、例えばグリシジルエーテル化合物と（メタ）アクリル酸との付加反応物、グリコール化合物のモノ（メタ）アクリレート体等が挙げられる。さらに、これらのヒドロキシル基と（メタ）アクリロイル基とを有する化合物のヒドロキシル基の一部あるいは全てをε−カプロラクトンで変性した化合物でも良い。
【００１９】
２個以上のヒドロキシル基を有する化合物としては、ポリオール類が好ましく用いられ、その具体例としては、エチレングリコール、１，２−プロパンジオール、１，３−プロパンジオール、２−メチル−１，３−プロパンジオール、１，３−ブタンジオール、１，４−ブタンジオール、１，５−ペンタンジオール、２−メチル−１，５−ペンタンジオール、エオペンチルグリコール、３−メチル−１，５−ペンタンジオール、２，３，５−トリメチル−１，５−ペンタンジオール、１，６−ヘキサンジオール、２−エチル−１，６−ヘキサンジオール、２，２，４−トリメチル−１，６−ヘキサンジオール、１，８−オクタンジオール、トリメチロールプロパン、ペンタエリスリトール、ソルビトール、マンニトール、グリセリン、１，２−ジメチロールシクロヘキサン、１，３−ジメチロールシクロヘキサン、１，４−ジメチロールシクロヘキサン等のアルキレンポリオール類、
【００２０】
さらに、上記したアルキレンポリオール類とマレイン酸、フマール酸、アジピン酸、セバシン酸、フタル酸等の多塩基酸との反応やカプロラクトン等の環状エステルの開環重合により得られるエステル結合を有するポリエステルポリオール類、
【００２１】
例えば、テトラヒドロフラン等の環状エーテルの開環重合体としてのポリテトラメチレングリコール等、及び、前記アルキレンポリオール類の、エチレンオキサイド、プロピレンオキサイド、１，２−ブチレンオキサイド、１，３−ブチレンオキサイド、２，３−ブチレンオキサイド、テトラヒドロフラン、スチレンオキサイド、エピクロルヒドリン等のアルキレンオキサイドの付加物等エーテル結合を有するポリエーテルポリオール類、
【００２２】
又は、前記アルキレンポリオール類と、エチレンカーボネート、１，２−プロピレンカーボネート、１，２−ブチレンカーボネート等のアルキレンカーボネート、又は、ジフェニルカーボネート、４−メチルジフェニルカーボネート、４−エチルジフェニルカーボネート、４−プロピルジフェニルカーボネート、４，４’−ジメチルジフェニルカーボネート、２−トリル−４−トリルカーボネート、４，４’−ジエチルジフェニルカーボネート、４，４’−ジプロピルジフェニルカーボネート、フェニルトルイルカーボネート、ビスクロロフェニルカーボネート、フェニルクロロフェニルカーボネート、フェニルナフチルカーボネート、ジナフチルカーボネート等のジアリールカーボネート、あるいは、ジメチルカーボネート、ジエチルカーボネート、ジ−ｎ−プロピルカーボネート、ジイソプロピルカーボネート、ジ−ｎ−ブチルカーボネート、ジイソブチルカーボネート、ジ−ｔ−ブチルカーボネート、ジ−ｎ−アミルカーボネート、ジイソアミルカーボネート等のジアルキルカーボネート等との反応物等カーボネートとの反応により得られるカーボネート結合を有するポリカーボネートポリオール類が挙げられる。
【００２３】
これらポリオール類の少なくとも一部、好ましくはポリオール類全量中の１５モル％以上、更に好ましくはポリオール類全量中の３０モル％以上は、分子量５００〜２５００であるのが好ましい。
【００２４】
上記ポリオールのなかでも、ポリエーテルポリオールを使用することで、得られる紫外線硬化型組成物の硬化膜のクリープ特性を好適な範囲に制御しやすくなる。
【００２５】
上記ウレタン（メタ）アクリレートのゲルパーミエーションクロマトグラフィー（ＧＰＣ）で測定した重量平均分子量（Ｍｗ）としては、１０００〜１００００であることが好ましく、２０００〜８０００であることがより好ましく、２５００〜５０００であることがさらにより好ましい。これにより、本発明の紫外線硬化型組成物を使用した光ディスクの耐久性及び耐光性がより優れたものとなる。なお、ＧＰＣは東ソー（株）社製  ＨＬＣ−８０２０を用い、カラムはＧＭＨｘｌ−ＧＭＨｘｌ−Ｇ２００Ｈｘｌ−Ｇ１０００Ｈｘｌｗを使用するものとし、溶媒はＴＨＦを用い、１．０ｍｌ／ｍｉｎの流量でカラム温度が４０℃、検出器温度が３０℃、分子量は標準ポリスチレン換算で測定を行うものとする。
【００２６】
上記のウレタン（メタ）アクリレートのなかでも、下式（１）で表されるウレタン（メタ）アクリレートは、架橋点となる２〜３個の（メタ）アクリロイル基を有し、各架橋点間の距離を一定の範囲に保持できるため、形状保持に優れ、透湿性の低い硬化被膜を形成できるため特に好ましく使用できる。また、脂肪族又は脂環族ジイソシアネート化合物由来の骨格を有することにより、光ディスクを構成する各層、特に金属薄膜からなる光反射層と好適な接着性を確保でき、また高温高湿環境下でも変色を生じない硬化被膜を形成できる。
【００２７】
【化１】
0005240502.tif 000002
（式（１）中、Ｘはポリイソシアネート化合物のイソシアナート基を除く残基であり、Ｒ１は炭素原子数２〜１２のアルキレン基であり、Ｒ２は炭素原子数２〜１６のアルキレン基であり、Ｒ３は水素原子またはメチル基であり、ｍは２〜３の整数、ｎは０〜１０の整数である。）
【００２８】
式（１）で表されるウレタン（メタ）アクリレートは、例えば、イソシアネート基を３個以上有する化合物と分子中に水酸基を有する（メタ）アクリレート化合物とを反応させて得られる化合物が挙げられ、式（１）中のＸとして、式（２）および（３）で表される構造が挙げられる。
【００２９】
【化２】
0005240502.tif 000003
（式（２）中Ｒ４、Ｒ５及びＲ６は、各々独立して炭素数２〜１６の分岐を有していてもよい鎖状又は環状の炭化水素基を表す。）
【００３０】
【化３】
0005240502.tif 000004
（式（３）中Ｒ７、Ｒ８及びＲ９は、各々独立して炭素数２〜１６の分岐を有していてもよい鎖状又は環状の炭化水素基を表す。）
【００３１】
なかでも、式（３）で表される基は、特に低弾性率であり接着力や耐久性に優れた硬化被膜を形成できるため好ましい。
【００３２】
また、上記式（２）及び（３）中のＲ４〜Ｒ９は優れた耐光性のため、炭素数４〜１０の鎖状の炭化水素基又は下記式（４）で表される環状の炭化水素基が好ましく、炭素数４〜８の鎖状の炭化水素基がより好ましい。
【００３３】
【化４】
0005240502.tif 000005
【００３４】
また、反りを発生しにくくするため、式（１）中のＲ１は炭素原子数３〜７のアルキレン基が好ましく、炭素原子数５の直鎖状のアルキレン基がより好ましくい。また同様にＲ２としては、炭素原子数２〜５のアルキレン基が好ましく、炭素原子数２の直鎖状のアルキレン基がより好ましい。さらにｎとしては、１〜５が好ましく、２〜４がより好ましい。
【００３５】
ウレタン（メタ）アクリレートは、単独のウレタン（メタ）アクリレートのみを使用しても、複数種を併用しても良い。複数種のウレタン（メタ）アクリレートを併用する場合には、混合したウレタン（メタ）アクリレートがウレタン（メタ）アクリレート／フェノキシエチルアクリレート＝６０／４０の質量比で混合した組成物を用いて、紫外線硬化後の膜厚が１００±１０μｍである硬化膜を形成した際に、当該硬化膜に２５℃条件下、微小硬度計を用いて１０００ｍＮの加重を７秒間かけた際に引き起こされる歪みから算出される仕事量が、１．３５×１０−６Ｊ以下となるウレタン（メタ）アクリレートを使用する。
【００３６】
本発明の紫外線硬化型組成物中のウレタン（メタ）アクリレートの含有量は、紫外線硬化型組成物に含まれる紫外線硬化性化合物中の４０〜８５質量％であることが好ましく、５０〜８０質量％であることが特に好ましい。ウレタン（メタ）アクリレートの含有量を当該範囲とすることで硬化膜に適度な柔軟性を付与することが可能となり、特に湿度ショックを与えたときの反り変化が小さくなる。
【００３７】
また、本発明の紫外線硬化型組成物には、上記ウレタン（メタ）アクリレート以外のウレタン（メタ）アクリレートや、ポリエステル（メタ）アクリレート、ポリエーテル（メタ）アクリレート、エポキシ（メタ）アクリレート等の他の（メタ）アクリレートオリゴマーを含有してもよい。これらウレタン（メタ）アクリレート以外の（メタ）アクリレートオリゴマーを含有する場合には、その含有量が紫外線硬化型組成物に含まれる紫外線硬化性化合物中の５５質量％以下とすることが好ましく、４５質量％以下とすることが好ましい。
【００３８】
［（メタ）アクリレートモノマー］
本発明の紫外線硬化型組成物に使用する（メタ）アクリレートモノマーとしては、ガラス転移温度が１５０℃を超える一分子中に二個の（メタ）アクリロイル基を有する（メタ）アクリレートモノマーの含有量が、紫外線硬化型組成物に含まれる紫外線硬化性化合物中の１５質量％以下となるよう配合されれば、使用する種類は特に制限されず、一分子中に一の（メタ）アクリロイル基を有する（メタ）アクリレートモノマー（以下、単官能（メタ）アクリレートと称する）や、一分子中に二個の（メタ）アクリロイル基を有する（メタ）アクリレートモノマー（以下、二官能の（メタ）アクリレートと称する。）、更には一分子中に三以上の（メタ）アクリロイル基を有する（メタ）アクリレートモノマー（以下、多官能の（メタ）アクリレートモノマーと称する。）を使用でき、これらを適宜配合することで、所望の粘度、硬化後の弾性率を有する組成物を得ることができる。
【００３９】
単官能（メタ）アクリレートとしては、例えば、エチル（メタ）アクリレート、ブチル（メタ）アクリレート、２−エチルヘキシル（メタ）アクリレート、ノニル（メタ）アクリレート、トリデシル（メタ）アクリレート、ヘキサデシル（メタ）アクリレート、オクタデシル（メタ）アクリレート、イソアミル（メタ）アクリレート、イソデシル（メタ）アクリレート、イソステアリル（メタ）アクリレート、エトキシエトキシエチル（メタ）アクリレート、２−ヒドロキシエチル（メタ）アクリレート、３−クロロ−２−ヒドロキシプロピル（メタ）アクリレート、メトキシエチル（メタ）アクリレート、ブトキシエチル（メタ）アクリレート、ベンジル（メタ）アクリレート等の脂肪族（メタ）アクリレート、ノニルフェノキシエチル（メタ）アクリレート、テトラヒドロフルフリル（メタ）アクリレート、グリシジル（メタ）アクリレート、２−ヒドロキシ−３−フェノキシプロピル（メタ）アクリレート、ノニルフェノキシエチルテトラヒドロフルフリル（メタ）アクリレート、フェノキシエチル（メタ）アクリレート等の芳香族（メタ）アクリレート、ジシクロペンテニル（メタ）アクリレート、ジシクロペンタニル（メタ）アクリレート、ジシクロペンテニルオキシエチル（メタ）アクリレート、テトラシクロドデカニル（メタ）アクリレート、シクロヘキシル（メタ）アクリレート等の脂環式（メタ）アクリレート、カプロラクトン変性テトラヒドロフルフリル（メタ）アクリレート、アクリロイルモルフォリン、イソボルニル（メタ）アクリレート、ノルボルニル（メタ）アクリレート、２−（メタ）アクリロイルオキシメチル−２−メチルビシクロヘプタンアダマンチル（メタ）アクリレート、などを使用できる。
【００４０】
中でも、テトラヒドロフルフリルアクリレート、フェノキシエチルアクリレート、エトキシエトキシエチルアクリレートを用いた場合、膜厚変化量が少なく、反り変化量も少なくなるため、好ましい。
【００４１】
二官能（メタ）アクリレートとしては、例えば、１，４−ブタンジオールジ（メタ）アクリレート、３−メチル−１，５−ペンタンジオールジ（メタ）アクリレート、１，６−ヘキサンジオールジ（メタ）アクリレート、ネオペンチルグリコールジ（メタ）アクリレート、２−メチル−１，８−オクタンジオールジ（メタ）アクリレート、２−ブチル−２−エチル−１，３−プロパンジオールジ（メタ）アクリレート、エチレングリコールジ（メタ）アクリレート、トリメチロールプロパンジ（メタ）アクリレート、ペンタエリスリトールジ（メタ）アクリレート、ポリプロピレングリコールジ（メタ）アクリレート、ネオペンチルグリコール１モルに４モル以上のエチレンオキサイドもしくはプロピレンオキサイドを付加して得たジオールのジ（メタ）アクリレート、エチレンオキサイド変性リン酸（メタ）アクリレート、エチレンオキサイド変性アルキル化リン酸ジ（メタ）アクリレート、ジエチレングリコールジ（メタ）アクリレート、ジプロピレングリコールジ（メタ）アクリレート、トリプロピレングリコールジ（メタ）アクリレート、ポリエーテル（メタ）アクリレート、ジエチルアミノエチル（メタ）アクリレート、脂環式構造を有する（メタ）アクリレートとしては、脂環式の二官能（メタ）アクリレートとして、ノルボルナンジメタノールジ（メタ）アクリレート、ノルボルナンジエタノールジ（メタ）アクリレート、ノルボルナンジメタノールにエチレンオキサイド又はプロピレンオキサイド２モル付加して得たジオールのジ（メタ）アクリレート、トリシクロデカンジメタノールジ（メタ）アクリレート、トリシクロデカンジエタノールジ（メタ）アクリレート、トリシクロデカンジメタノールにエチレンオキサイド又はプロピレンオキサイド２モル付加して得たジオールのジ（メタ）アクリレート、ペンタシクロペンタデカンジメタノールジ（メタ）アクリレート、ペンタシクロペンタデカンジエタノールジ（メタ）アクリレート、ペンタシクロペンタデカンジメタノールにエチレンオキサイド又はプロピレンオキサイド２モル付加して得たジオールのジ（メタ）アクリレート、ペンタシクロペンタデカンジエタノールにエチレンオキサイド又はプロピレンオキサイド２モル付加して得たジオールのジ（メタ）アクリレート、ジメチロールジシクロペンタンジ（メタ）アクリレート、ヒドロキシピバリン酸ネオペンチルグリコールジ（メタ）アクリレート、等を使用できる。
【００４２】
なかでも、トリプロピレングリコールジ（メタ）アクリレート、ヒドロキシピバリン酸ネオペンチルグリコールジ（メタ）アクリレート、等が好ましく、ヒドロキシピバリン酸ネオペンチルグリコールジ（メタ）アクリレートが特に好ましい。
【００４３】
また、硬化後の弾性率を高く調整したい場合に、三官能以上の（メタ）アクリレートを使用してもよく、例えば、ビス（２−アクリロイルオキシエチル）ヒドロキシエチルイソシアヌレート、ビス（２−アクリロイルオキシプロピル）ヒドロキシプロピルイソシアヌレート、ビス（２−アクリロイルオキシブチル）ヒドロキシブチルイソシアヌレート、ビス（２−メタクリロイルオキシエチル）ヒドロキシエチルイソシアヌレート、ビス（２−メタクリロイルオキシプロピル）ヒドロキシプロピルイソシアヌレート、ビス（２−メタクリロイルオキシブチル）ヒドロキシブチルイソシアヌレート、トリス（２−アクリロイルオキシエチル）イソシアヌレート、トリス（２−アクリロイルオキシプロピル）イソシアヌレート、トリス（２−アクリロイルオキシブチル）イソシアヌレート、トリス（２−メタクリロイルオキシエチル）イソシアヌレート、トリス（２−メタクリロイルオキシプロピル）イソシアヌレート、トリス（２−メタクリロイルオキシブチル）イソシアヌレート、トリメチロールプロパントリ（メタ）アクリレート、ジトリメチロールプロパンテトラ（メタ）アクリレート、ペンタエリスリトールトリ（メタ）アクリレート、ペンタエリスリトールテトラ（メタ）アクリレート、ジペンタエリスリトールペンタ（メタ）アクリレート、ジペンタエリスリトールヘキサ（メタ）アクリレート、トリメチロールプロパン１モルに３モル以上のエチレンオキサイドもしくはプロピレンオキサイドを付加して得たトリオールのジ又はトリ（メタ）アクリレート、ジペンタエリスリトールのポリ（メタ）アクリレート等の多官能（メタ）アクリレート、等を使用できる。
【００４４】
また、Ｎ−ビニルピロリドン、Ｎ−ビニルカプロラクタム、ビニルエーテルモノマー等の紫外線硬化性化合物も必要に応じて使用できる。
【００４５】
本発明における紫外線硬化型組成物に含まれる紫外線硬化性化合物全量中の単官能（メタ）アクリレートの含有量としては、３〜４５質量％であることが好ましく、５〜４０質量％であることが好ましい。二官能（メタ）アクリレートの含有量は３〜４０質量％であることが好ましく、５〜３５質量％であることが好ましい。また、三官能以上の（メタ）アクリレートの含有量は、３５質量％以下であることが好ましく、３０質量％以下であることが好ましい。
【００４６】
［開始剤、添加剤］
本発明の光ディスク用紫外線硬化型組成物中には、上記（メタ）アクリレートオリゴマーや（メタ）アクリレートモノマー以外に、公知の光重合開始剤、及び熱重合開始剤等を用いる事が出来る。
【００４７】
本発明に使用できる光重合開始剤としては、例えば、ベンゾインイソブチルエーテル、２，４−ジエチルチオキサントン、２−イソプロピルチオキサントン、ベンジル、１−ヒドロキシシクロヘキシルフェニルケトン、ベンゾインエチルエーテル、ベンジルジメチルケタール、２−ヒドロキシ−２−メチル−１−フェニルプロパン−１−オン、１−（４−イソプロピルフェニル）−２−ヒドロキシ−２−メチルプロパン−１−オン及び２−メチル−１−（４−メチルチオフェニル）−２−モルフォリノプロパン−１−オン等の分子開裂型や、ベンゾフェノン、４−フェニルベンゾフェノン、イソフタルフェノン、４−ベンゾイル−４’−メチル−ジフェニルスルフィド等の水素引き抜き型の光重合開始剤等がある。
【００４８】
本発明の紫外線硬化型組成物には、必要に応じて、添加剤として、界面活性剤、レベリング剤、熱重合禁止剤、ヒンダードフェノール、ホスファイト等の酸化防止剤、ヒンダードアミン等の光安定剤を使用することもできる。また、増感剤として、例えば、トリメチルアミン、メチルジメタノールアミン、トリエタノールアミン、ｐ−ジメチルアミノアセトフェノン、ｐ−ジメチルアミノ安息香酸エチル、ｐ−ジメチルアミノ安息香酸イソアミル、Ｎ，Ｎ−ジメチルベンジルアミン及び４，４’−ビス（ジエチルアミノ）ベンゾフェノン等が使用でき、更に、前記の光重合性化合物と付加反応を起こさないアミン類を併用することもできる。
【００４９】
［紫外線硬化型組成物］
本発明の光ディスク用紫外線硬化型組成物は、上記のウレタン（メタ）アクリレートと、（メタ）アクリレートモノマーとを含有し、ガラス転移温度が１５０℃を超えるの（メタ）アクリレートモノマーの含有量が、紫外線硬化型組成物に含まれる紫外線硬化性化合物中の１５質量％以下であり、紫外線硬化型組成物の（メタ）アクリロイル基濃度が４ｍｍｏｌ／ｇ以下の紫外線硬化型組成物である。
【００５０】
本発明においては、ガラス転移温度が１５０℃以上の二官能の（メタ）アクリレートモノマーの含有量を１５質量％範囲以下、好ましくは１０質量％以下、より好ましくは５質量％以下とすることで、磨耗時に削れ難い硬化膜を形成でき、柔軟でありながら優れた耐磨耗性の硬化膜の形成が可能となる。また、上記ガラス転移温度は、より低いものが好適であり、１２０℃を越える（メタ）アクリレートモノマーを当該含有量以下とすることが好ましく、１００℃を越える（メタ）アクリレートモノマーを当該含有量以下とすることがより好ましい。
【００５１】
また、本発明の紫外線硬化型組成物においては、その（メタ）アクリロイル基濃度を４ｍｍｏｌ／ｇ以下、好ましくは３．５ｍｍｏｌ／ｇ以下、より好ましくは３ｍｍｏｌ／ｇ以下とする。（メタ）アクリロイル基濃度を当該範囲とすることで、柔軟で硬化収縮の少ない硬化膜を形成できるため、光ディスクに適用した際に反りを低減できる。
【００５２】
紫外線硬化型組成物中の（メタ）アクリロイル基濃度とは、紫外線硬化型組成物１ｇ中に含まれる（メタ）アクリロイル基の濃度（ｍｍｏｌ）をいう。詳細には、（メタ）アクリレート成分を任意の複数成分含んでいる紫外線硬化型組成物においては、下式により算出される濃度である。
【００５３】
［紫外線硬化型組成物の（メタ）アクリロイル基濃度］＝［Σｍｉｃｉ／Σｍｉ］（ｍｍｏｌ／ｇ）
ｍｉ：紫外線硬化型組成物に含まれる成分ｉの配合量（ｇ）
ｃｉ：成分ｉの（メタ）アクリロイル基濃度（ｍｍｏｌ／ｇ）
【００５４】
また、個々の（メタ）アクリレート成分であるｉ成分の（メタ）アクリロイル基濃度は、下式により算出される。
【００５５】
［成分ｉの（メタ）アクリロイル基濃度］＝［Ｆ×１０３／Ｍ］（ｍｍｏｌ／ｇ）
Ｆ：成分ｉの１分子あたりの（メタ）アクリロイル基数
Ｍ：成分ｉの１分子あたりの分子量
【００５６】
なお、上記算出に際し、（メタ）アクリレートを製造する際に用いる触媒や添加剤等の非反応成分の質量は計算の際に考慮しないものとする。
【００５７】
本発明の紫外線硬化型組成物は、紫外線を照射した後の硬化膜の弾性率が、１〜１０００ＭＰａ（２５℃）となるように調整することが好ましい。中でも５〜９００ＭＰａとなる組成であることがより好ましい。弾性率がこの範囲となる組成であると、硬化時の歪みが緩和され易く、高温高湿環境下に長時間曝されても反りの変化量が少ない光ディスクを得ることができる。
【００５８】
本発明の紫外線硬化型組成物は、上記紫外線硬化性化合物を調整し、粘度を１０００〜３０００ｍＰａ・ｓ、好ましくは１４００〜２５００ｍＰａ・ｓとすることで、厚膜の光透過層を好適に形成できる。
【００５９】
［光ディスク］
本発明の光ディスクは、基板上に、少なくとも光反射層と光透過層とが形成され、光透過層を通してレーザー光により記録又は再生を行う光ディスクであって、光透過層が、上記の紫外線硬化型組成物の硬化物からなるものである。本発明の光ディスクは、光透過層として、上記した紫外線硬化型組成物を使用することにより、高温高湿下でも、銀又は銀合金を反射膜として使用した場合に、優れた耐久性を得ることができるため、良好に情報の記録・再生を行うことができる。
【００６０】
本発明の光ディスクにおける光透過層は、レーザー光の発振波長が３７０〜４３０ｎｍであるブルーレーザーを効率良く透過することが好ましく、１００μｍの厚さにおいて４０５ｎｍの光の透過率が８５％以上であることが好ましく、９０％以上であることが特に好ましい。
【００６１】
本発明の光ディスクにおける光透過層の厚みは７０〜１１０μｍであることが好ましい。光透過層の厚みは、通常、約１００μｍに設定されるが、厚みは光透過率や信号の読み取り及び記録に大きく影響を及ぼすため、十分な管理が必要である。光透過層は、当該厚さの硬化層単層で形成されていても、複数層が積層されていてもよい。
【００６２】
光反射層としては、レーザー光を反射し、記録・再生が可能な光ディスクを形成できるものであればよく、例えば、金、銅、アルミニウムなどの金属又はその合金、シリコンなどの無機化合物を使用できる。なかでも、４００ｎｍ近傍の光の反射率が高いことから銀又は銀を主成分とする合金を使用することが好ましい。光反射層の厚さは、１０〜６０ｎｍ程度の厚さとすることが好ましい。
【００６３】
基板としては、ディスク形状の円形樹脂基板を使用でき、当該樹脂としてはポリカーボネートを好ましく使用できる。光ディスクが再生専用の場合には、基板上に情報記録を担うピットが光反射層と積層される表面に形成される。
【００６４】
また、書込可能な光ディスクの場合には、光反射層と光透過層との間に情報記録層が設けられる。情報記録層としては、情報の記録・再生が可能であればよく、相変化型記録層、光磁気記録層、あるいは有機色素型記録層のいずれであってもよい。
【００６５】
情報記録層が相変化型記録層である場合には、当該情報記録層は通常、誘電体層と相変化膜から構成される。誘電体層は、相変化層に発生する熱を緩衝する機能、ディスクの反射率を調整する機能を求められ、ＺｎＳとＳｉＯ２の混合組成が用いられる。相変化膜は、膜の相変化により非晶状態と結晶状態で反射率差を生じるものであり、Ｇｅ−Ｓｂ−Ｔｅ系、Ｓｂ−Ｔｅ系、Ａｇ−Ｉｎ−Ｓｂ−Ｔｅ系合金を用いることができる。
【００６６】
本願発明の光ディスクは、情報記録部位が二つ以上形成されていても良い。例えば、再生専用光ディスクの場合には、ピットを有する基板上に、第一の光反射層、第一の光透過層が積層され、当該第一の光透過層上又は他の層を積層し、当該層上に第二の光反射層、第二の光透過層を形成してもよい。この場合には第一の光透過層やこれに積層する他の層上にピットが形成される。また、記録・再生可能な光ディスクの場合は、基板上に、情報記録層、光反射層及び光透過層が積層された構成を有するものであるが、当該光透過層上に更に、第二の光反射層、第二の情報記録層、第二の光透過層を形成して二層の情報記録層を有する構成、あるいは、同様に層を積層して三層以上の情報記録層を有する構成としてもよい。複数層を積層する場合には、各層の層厚さの和が上記の厚さになるように適宜調整すればよい。
【００６７】
また、本発明の光ディスクにおいては、光透過層が最表面の層であってもよいが、更にその表層に表面コート層を設けてもよいが、光透過層を最表層とすることで工程が簡略化できるため好ましい。
【００６８】
本発明の光ディスクは、１００μｍ厚の光透過層を有する光ディスクを、８０℃８５％ＲＨ２４０時間の高温高湿環境下に曝露した後の反射率変化量が、４．０％以下であることが好ましく、２．０％以下であることが特に好ましい。
【００６９】
本発明の光ディスクは、１００μｍ厚の光透過層を有する光ディスクを、８０℃８５％ＲＨ２４０時間の高温高湿環境下に曝露した後の反り変化量が±１．０°以内であることが好ましく、±０．５°以内であることが特に好ましい。さらに、２５℃８５％RHから２５℃３０％RHのように湿度のみを急激に変化させた場合の反り変化量のついても、±１．０°以内であることが好ましく、±０．５°以内であることが特に好ましい。
【００７０】
また、光透過層を１０日間蛍光灯暴露した際の反射率変化量化が、４．０％以内であることが好ましく、２．０％以内であることが特に好ましい。
【００７１】
本発明の光ディスクには、再生専用のディスクと、記録・再生可能なディスクがある。再生専用のディスクは、１枚の円形樹脂基板を射出成形する際に、情報記録層であるピットを設け、次いで該情報記録層上に光反射層を形成し、更に、該光反射層上に紫外線硬化型組成物をスピンコート法等により塗布した後、紫外線照射により硬化させて光透過層を形成することにより製造することができる。また、記録・再生可能なディスクは、１枚の円形樹脂基板上に光反射層を形成し、次いで相変化膜、又は光磁気記録膜等の情報記録層を設け、更に、該光反射層上に紫外線硬化型組成物をスピンコート法等により塗布した後、紫外線照射により硬化させて光透過層を形成することにより製造することができる。
【００７２】
光反射層上に塗布した紫外線硬化型組成物を紫外線照射することにより硬化させる場合、例えばメタルハライドランプ、高圧水銀灯などを用いた連続光照射方式で行うこともできるし、ＵＳＰ５９０４７９５記載の閃光照射方式で行うこともできる。効率よく硬化出来る点で閃光照射方式がより好ましい。
【００７３】
紫外線を照射する場合、積算光量は０．０５〜１Ｊ／ｃｍ２となるようにコントロールするのが好ましい。積算光量は０．０５〜０．８Ｊ／ｃｍ２であることがより好ましく、０．０５〜０．６Ｊ／ｃｍ２であることが特に好ましい。本発明の光ディスクに使用する紫外線硬化型組成物は、積算光量が少量であっても、十分に硬化し、光ディスク端面や表面のタックが発生せず、更に光ディスクの反りや歪みが発生しない。
【００７４】
［実施態様］
以下、本発明の光ディスクの具体例として、単層型光ディスク及び二層型光ディスクの具体的構成の一例を以下に示す。
【００７５】
本発明の光ディスクのうち、単層型光ディスクの好ましい実施態様としては、例えば、図１に示したように、基板１上に、光反射層２と、光透過層３とが積層され、光透過層側からブルーレーザーを入射して情報の記録又は再生を行う構成が例示できる。図中の凹凸は、記録トラック（グルーブ）を模式的に表したものである。光透過層３は、本発明の紫外線硬化型組成物の硬化物からなる層であり、その厚さは１００±１０μｍの範囲である。基板１の厚さは１．１ｍｍ程度、光反射膜は銀等の薄膜である。
【００７６】
図２は図１に示した構成の最表層にハードコート層４を設けた構成である。本発明の光ディスク用紫外線硬化型組成物は、最表層にハードコート層を設けることなく耐摩耗性に優れる光透過層を得ることが出来るが、必要により最表層にハードコート層を設けても良い。ハードコート層は、高硬度で、耐摩耗性に優れる層であることが好ましい。ハードコート層の厚さは、１〜１０μｍであることが好ましく、３〜５μｍであることがより好ましい
多層型光ディスクの好ましい実施態様としては、例えば、図３に示したように、基板１上に、光反射層５と、光透過層６とが積層され、さらにその上に、光反射層２と、光透過層３とが積層され、光透過層３側からブルーレーザーを入射して情報の記録又は再生を行う二層型光ディスクの構成が例示できる。光透過層３及び光透過層６は、紫外線硬化型組成物の硬化物からなる層であり、少なくともいずれかの層が本発明の紫外線硬化型組成物からなる層である。層の厚さとしては、光透過層３の厚さと光透過層６の厚さの和が１００±１０μｍの範囲である。基板１の厚さは１．１ｍｍ程度、光反射膜は銀等の薄膜である。
【００７７】
当該構成の二層型光ディスクにおいては、記録トラック（グルーブ）が、光透過層６の表面にも形成されるため、光透過層６は、接着性に優れる紫外線硬化型組成物の硬化膜からなる層の上に、記録トラックを好適に形成できる紫外線硬化型組成物の硬化膜からなる層を積層した複層で形成されていてもよい。また当該構成においても必要に応じて、最表層にハードコート層が設けられていてもよい。
【００７８】
図１に示す光ディスクの製造方法を以下に説明する。
まず、ポリカーボネート樹脂を射出成形することによって、記録トラック（グルーブ）と呼ばれるレーザー光をトラッキングするための案内溝を有する基板１を作製する。次に基板１の記録トラック側の表面に、銀合金などをスパッタまたは蒸着することにより光反射層２を成膜する。この上に本発明の紫外線硬化型組成物を塗布し、ディスクの片面または両面から紫外線を照射して、紫外線硬化型組成物を硬化させ、光透過層３を形成し、図１の光ディスクを作製する。図２の光ディスクの場合には、この上に更にスピンコート等によりハードコート層４を形成する。
【００７９】
図３に示す光ディスクの製造方法を以下に説明する。
まず、ポリカーボネート樹脂を射出成形にすることによって、記録トラック（グルーブ）と呼ばれるレーザー光をトラッキングするための案内溝を有する基板１を作製する。次に、基板１の記録トラック側の表面に、銀合金などをスパッタまたは蒸着することにより光反射層６を成膜する。
【００８０】
この上に、本発明の紫外線硬化型組成物又は任意の紫外線硬化型組成物の光透過層５を形成するが、その際に型を用いて表面に記録トラック（グルーブ）を転写する。記録トラック（グルーブ）を転写する工程は次の通りである。基板１に形成された光反射層６上に紫外線硬化型組成物を塗布し、その上に記録トラック（グルーブ）を形成するための型と貼り合わせ、この貼り合わせたディスクの片面または両面から紫外線を照射して、紫外線硬化型組成物を硬化させる。その後、型を剥離して、光透過層５の記録トラック（グルーブ）を有する側の表面に、銀合金などをスパッタまたは蒸着することにより光反射層２を成膜し、この上に、紫外線硬化型組成物を塗付した後、紫外線照射により硬化させ、光透過層３を形成することで、図３の光ディスクを作製できる。また、光反射層に相変化型記録層を用いる場合でも上記と同様の方法により光ディスクを作成することができる。
【実施例】
【００８１】
次に、合成例及び実施例を挙げて本発明を詳細に説明するが、本発明はこれら実施例に限定されるものではない。以下実施例中の「部」は「質量部」を表す。
【００８２】
合成例１〔ウレタン（メタ）アクリレート（ＵＡ１）の合成〕
撹拌機、ガス導入管、コンデンサーおよび温度計を備えた１リットルのフラスコに、コスモネートＴ−１００〔三井化学ポリウレタン(株)製：トリレンジイソシアネート（計算分子量；１７４）〕２４３部、ジブチル錫ジアセテート０．１部、スミライザーＢＨＴ〔住友化学工業(株)製酸化防止剤〕１．８部およびメトキノン〔精工化学工業(株)製重合禁止剤〕０．４部を加え、均一に混合しながら徐々に昇温した。６０℃に達したところで、ヒドロキシエチルアクリレート（計算分子量；１１６）を１６２部加えて３時間反応した後、ＰＴＭＧ８５０〔保土谷化学(株)製：ポリテトラメチレングリコール、水酸基価；１３２（計算分子量；８５０）〕５９４部を加え、８０℃で３時間反応させ、ウレタンアクリレート（ＵＡ１）〔オリゴマー／キシレン＝６０／４０％希釈時のガードナー粘度；Ｇ（２５℃）、ガードナーカラー；１以下、イソシアネート基含有率；０％、重量平均分子量；３，５００、計算分子量；１，４３０、（メタ）アクリロイル基濃度＝１．４０ｍｍｏｌ/ｇ〕１，０００部を得た。
【００８３】
合成例２〔ウレタン（メタ）アクリレート（ＵＡ２）の合成〕
合成例１と同様の反応装置に、バーノックＤＮ−９８０Ｓ〔大日本インキ化学工業(株)製イソシアヌレート型ポリイソシアネート、イソシアネート基含有率；２１．０％（計算分子量；６００）〕３６８部、ジブチル錫ジアセテート０．１部、スミライザーＢＨＴ１．６部およびメトキノン０．３部を加え、均一に混合しながら徐々に昇温し、６０℃に達したところでプラクセルＦＡ２Ｄ〔ダイセル化学工業(株)製；ε−カプロラクトン２モル付加型ヒドロキシエチルアクリレート、水酸基価；３２６ｍｇＫＯＨ／ｇ（計算分子量；３４４）〕６３２部を加えた後、８０℃で３時間反応させ、ウレタンアクリレート（ＵＡ２）〔ガードナー粘度；Ｚ6−Ｚ7（２５℃）、ガードナーカラー；１以下、イソシアネート基含有率；０％、重量平均分子量；４，７００、計算分子量；１，６３２、（メタ）アクリロイル基濃度＝１．８４ｍｍｏｌ/ｇ〕１，０００部を得た。
【００８４】
合成例３〔ウレタン（メタ）アクリレート（ＵＡ３）の合成〕
合成例１と同様の反応装置に、デュラネート２４Ａ−１００〔旭化成(株)製ビュレット型ポリイソシアネート、イソシアネート基含有率；２３．５％（計算分子量；５３６）〕３４２部、ジブチル錫ジアセテート０．１部、スミライザーＢＨＴ１．６部およびメトキノン０．３部を加え、均一に混合しながら徐々に昇温し、６０℃に達したところでプラクセルＦＡ１Ｄ〔ダイセル化学工業(株)製；ε−カプロラクトン１モル付加型ヒドロキシエチルアクリレート、水酸基価；２４４ｍｇＫＯＨ／ｇ（計算分子量；２３０）〕２２０部、プラクセルＦＡ３Ｄ〔ダイセル化学工業(株)製；ε−カプロラクトン３モル付加型ヒドロキシエチルアクリレート、水酸基価；１２２ｍｇＫＯＨ／ｇ（計算分子量；４５８）〕４３８部を加えた後、８０℃で３時間反応させ、ウレタンアクリレート（ＵＡ３）〔ガードナー粘度；Ｚ6−Ｚ7（２５℃）、ガードナーカラー；１以下、イソシアネート基含有率；０％、重量平均分子量；４，６００、計算分子量；１，５６８、（メタ）アクリロイル基濃度＝１．９１ｍｍｏｌ/ｇ〕１，０００部を得た。
【００８５】
合成例４〔ウレタン（メタ）アクリレート（ＵＡ４）の合成〕
合成例１と同様の反応装置に、コスモネートＴ−１００を２８３部、ジブチル錫ジアセテート０．１部、スミライザーＢＨＴ１．８部およびメトキノン０．４部を加え、均一に混合しながら徐々に昇温した。６０℃に達したところで、ヒドロキシエチルアクリレート（計算分子量；１１６）を１８９部加えて３時間反応した後、ＰＴＭＧ６５０〔保土谷化学(株)製：ポリテトラメチレングリコール、水酸基価；１７３（計算分子量；６５０）〕５２８部を加え、８０℃で３時間反応させ、ウレタンアクリレート（ＵＡ４）〔オリゴマー／酢酸ブチル＝７０／３０％希釈時のガードナー粘度；Ｎ（２５℃）、ガードナーカラー；１以下、イソシアネート基含有率；０％、重量平均分子量；３，０１０、計算分子量；１，２３０、（メタ）アクリロイル基濃度＝１．６３ｍｍｏｌ/ｇ〕１，０００部を得た。
【００８６】
合成例５〔エポキシ（メタ）アクリレート（ＥＰ１）の合成〕
合成例１と同様の反応装置に、エピクロン８５０〔大日本インキ化学工業(株)製ビスフェノールＡ型エポキシ樹脂、エポキシ当量；１８５（計算分子量；３７０）〕７１９部、アクリル酸を２８１部、トリフェニルホスフィンを４部およびメトキノン０．３部を加え、均一に混合しながら徐々に昇温し、９０℃で６時間反応させ、エポキシアクリレート（ＥＰ１）〔オリゴマー／トルエン＝８０／２０希釈時のガードナー粘度；Ｙ（２５℃）、ガードナーカラー；１以下、酸価；０、重量平均分子量；１，５８０、計算分子量；５１４、（メタ）アクリロイル基濃度＝３．８９ｍｍｏｌ/ｇ〕１，０００部を得た。
【００８７】
＜粘度の測定方法＞
下記表１に示した配合（表中の組成の数値は質量部を表す）により上記合成例１〜５を使用した紫外線硬化型組成物を調製した。各サンプルの２５℃における粘度をＢ型粘度計（（株）東京計器製、ＢＭ型）を用いて測定した。得られた結果を参考例１〜５として表１に示す。
【００８８】
＜クリープの測定＞
表１に示した配合で得られた紫外線硬化型組成物を、ガラス板上に硬化塗膜が１００±１０μｍになるように塗布した後、高圧水銀灯（コールドミラー付き、ランプ出力１２０Ｗ／ｃｍ）を用いて窒素雰囲気中で１，０００ｍＪ／ｃｍ２で硬化させた。各サンプルについて、２５℃の測定温度条件下、四角錐のダイヤモンドビッカース圧子（面角１３６°）を有する微小硬度計（フィッシャースコープＨ１００：ヘルムートフィッシャー社製）を用いて硬化塗膜に最大荷重１０００ｍＮの加重を１５秒間かけて徐々に与え、加重が１０００ｍＮに達したところで７秒間保持する。加重により生じた硬化塗膜の歪み量（押し込み深さ）からクリープ挙動における仕事量を、［荷重（１０００ｍＮ）×押し込み深さ］で表される式により算出した。得られた結果を参考例１〜５として表１に示す。
【００８９】
【表１】
0005240502.tif 000006
【００９０】
下記表２に示した配合（表中の組成の数値は質量部を表す）により調整した各組成物を６０℃で３時間加熱、溶解して、実施例１〜５及び応用比較例１〜２の各実施例及び比較例の紫外線硬化型組成物を調製した。得られた組成物について、下記の評価を行い、得られた結果を表２に示す。
【００９１】
＜光ディスクの作成条件＞
直径１２０ｍｍ、厚さ１．２ｍｍの光ディスク基板を準備し、銀を主成分とするビスマスとの合金を２０〜４０ｎｍの膜厚でスパッタした後、該金属反射膜上に、表２の各紫外線硬化型組成物をスピンコーターで膜厚が硬化後に１００±１０μｍになるように塗布し、コールドミラー付き高圧水銀灯１２０Ｗ／ｃｍを用いて照射量５００ｍＪ／ｃｍ２（アイグラフィックス社製光量計ＵＶＰＦ−３６）の紫外線を２回照射、硬化して試験用ディスクサンプルを得た。
【００９２】
＜弾性率の測定方法＞
各サンプルについて、ガラス板上に硬化塗膜が１００±１０μｍになるように塗布した後、高圧水銀灯（コールドミラー付き、ランプ出力１２０Ｗ／ｃｍ）を用いて窒素雰囲気中で１，０００ｍＪ／ｃｍ２で硬化させた。この硬化塗膜の弾性率をティー・エイ・インストルメント（株）社の自動動的粘弾性測定装置で測定し、２５℃における動的弾性率Ｅ’を弾性率とした。
【００９３】
＜光ディスクの耐久試験＞
各サンプルについて環境試験器「ＰＲ−２ＰＫ」（エスペック（株））を使用して、８０℃８５％ＲＨ２４０時間の高温高湿環境下での曝露（耐久試験）を行った後、２５℃５０％で２４時間保管した。
【００９４】
同様の試験前後のサンプルについて、Ｄｒ．Ｓｃｈｗａｂ社製  Ａｒｇｕｓ  Ｂｌｕ  を用い、反りの変化量を測定した。半径位置が５０ｍｍから５５ｍｍ位置でのＲａｄｉａｌ  Ｔｉｌｔの平均値から反り変化量を測定し、下記基準に基づき評価を行った。
○：試験前後の反りの変化が±０．５°以内
×：試験前後の反りの変化が±０．５°を越える
【００９５】
＜光ディスクの摩耗試験＞
各サンプルについて、テーバー摩耗試験器ロータリアブレッサー（（株）東洋精機製）にて摩耗輪ＣＳ−１０Ｆを用い加重２５０ｇにて５０回転摩耗した。その後、ＪＩＳ  Ｋ７１０５に従い、分光光度計「ＵＶ−３１００」（島津製作所（株）製）にて４０５ｎｍにおける全光線透過光量と拡散光量を測定し拡散透過率を算出し、摩耗試験前後の拡散透過率の差（△Ｈ）を計算し、下記基準に基づき評価を行った。
○：試験前後の拡散透過率の差（△Ｈ）が  ７．０以内
×：試験前後の拡散透過率の差（△Ｈ）が  ７．０を越える
【００９６】
【表２】
0005240502.tif 000007
【００９７】
表中の記号は以下のとおりである。
・ＥＣＡ：エチルカルビトールアクリレート
・ＰＨＥ：大阪有機化学工業（株）製  フェノキシエチルアクリレート
・ＴＰＧＤＡ：トリプロピレングリコールジアクリレート
・ＴＣＤＤＡ：トリシクロデカンジアクリレート
・ＥＯＴＭＰＴＡ：エチレンオキサイド付加トリメチロールプロパントリアクリレート
・Ｉｒｇ１８４：１−ヒドロキシシクロヘキシルフェニルケトン
・ＴＥＧＯ  Ｒａｄ  ２２００Ｎ：反応性ポリシロキサン、ｄｅｇｕｓｓａ製、
【００９８】
表２に示すように、本発明の組成物を使用した実施例１〜５の光ディスクは、耐久試験後の反り変化が小さく、耐久試験において良好な結果を示した。また、耐摩耗性試験においても優れた耐摩耗性を示した。一方、比較例１の光ディスクは、耐久試験後の反り変化が大きく、耐摩耗性が劣るものであった。また、比較例２の光ディスクは耐摩耗性が良好でないものであった。
【図面の簡単な説明】
【００９９】
【図１】本発明の単層型光ディスクの一例を示す図である。
【図２】本発明の単層型光ディスクの一例を示す図である。
【図３】本発明の二層型光ディスクの一例を示す図である。
【符号の説明】
【０１００】
１  基板
２  光反射層
３  紫外線硬化型組成物の光透過層
４  ハードコート層
５  光反射層
６  紫外線硬化型組成物の光透過層
【図１】
0005240502.tif 000009
【図２】
0005240502.tif 000010
【図３】
0005240502.tif 000011